"筆記具のインキ収容筒内に直接収容したインキの後端面に配設され、前記インキの消費に従って前進するインキ逆流防止体であって、前記インキ逆流防止体が、難揮発性液体にゲル化剤と液状ポリエチレンワックスを添加してなることを特徴とする筆記具用インキ逆流防止体組成物。前記液状ポリエチレンワックスの融点が-20°C以下であることを特徴とする請求項1記載の筆記具用インキ逆流防止体組成物。前記液状ポリエチレンワックスがインキ逆流防止体組成物全量中1~30質量の範囲で添加されることを特徴とする請求項1又は2に記載の筆記具用インキ逆流防止体組成物。前記難揮発性液体が鉱油、流動パラフィン、アルキル変性シリコーンオイル、ポリブテン、αオレフィン-コオリゴマーのいずれかであることを特徴とする請求項1乃至3のいずれかに記載の筆記具用インキ逆流防止体組成物。しかしながら、前記ゲル化剤を用いた従来のインキ逆流防止体組成物は、筆記具が高所から落下した際のインキ飛散やインキ流出を防ぐ耐衝撃性能が充分ではなく、前記性能を高めるためにゲル化剤の添加量を増やした場合には、筆記時のインキ消費に伴う移動インキ追従時に、インキ収容管に付着してしまいスムース追従ができなくなることがあるため、実用性を満足するものではなかった。本発明は、前記した耐衝撃性能やインキ追従性能を共に満足し、インキ逆流防止性能や経時安定性も充分である実用性の高いインキ逆流防止体組成物を提供するものである。本発明は、筆記具のインキ収容筒内に直接収容したインキの後端面に配設され、前記インキの消費に従って前進するインキ逆流防止体であって、前記インキ逆流防止体が、難揮発性液体にゲル化剤と液状ポリエチレンワックスを添加してなることを要件とする。更に、前記液状ポリエチレンワックスの融点が-20°C以下であること、前記液状ポリエチレンワックスがインキ逆流防止体組成物全量中1~30質量の範囲で添加されることを要件とする。更には、前記難揮発性液体が鉱油、流動パラフィン、アルキル変性シリコーンオイル、ポリブテン、αオレフィン-コオリゴマーのいずれかであることを要件とする。本発明は基材となる難揮発性液体中に液状ポリエチレンワックスを混合し、ゲル化剤でゲル状物とすることで、耐衝撃性能、インキ追従性能を共に満足し、インキ逆流防止性能や経時安定性も充分である実用性の高いインキ逆流防止体組成物が得られるものである。前記難揮発性液体はインキ逆流防止体組成物の基材ベースオイルとして用いられるものである。用いられる成分としては、ポリブテン、αオレフィンコオリゴマー、流動パラフィン、精製鉱油等を例示できる。特に、インキとの混和がし難く、インキ追従性、耐衝撃性に優れている点からポリブテンが好適である。前記ポリブテンの市販品として具体的には、ポリブテンLV-7、同LV-10、同LV-25、同LV-50、同LV-100、同HV-15、同HV-35、同HV-35、同HV-50、同HV-100、同HV-300以上、新日本石油化学株製、ポリブテン0H、同5H、同10H-T、同15H、同300H、同15R、同35R、同100R、同100R、同300R以上、出光石油化学株製、015N、06N、3N、5N、10N、ニューグライドM、ニューグライドμ以上、日油株製等を例示することができる。尚、前記難揮発性液体は逆流防止体組成物全量に対し、70~98.9重量の範囲で使用できる。前記ゲル化剤は、難揮発性液体をインキ逆流防止体組成物としての好適な粘度まで増粘させるために添加される。前記ゲル化剤としては、表面を疎水処理したシリカ、表面をメチル化処理した微粒子シリカ、珪酸アルミニウム、膨潤性雲母、疎水処理を施したベントナイトやモンモリロナイトなどの粘土系増粘剤、ステアリン酸マグネシウム、ステアリン酸カルシウム、ステアリン酸アルミニウム、ステアリン酸亜鉛等の脂肪酸金属石鹸、トリベンジリデンソルビトール、脂肪酸アマイド、アマイド変性ポリエチレンワックス、水添ひまし油、脂肪酸デキストリン等のデキストリン系化合物、セルロース系化合物等が挙げられるが、好ましくは前記難揮発性液体に十分な増粘効果を与え、且つ、安定性に優れる脂肪酸アルミニウム、脂肪酸デキストリン、アマイド変性ポリエチレンワックス、脂肪族アマイドが用いられる。前記液状ポリエチレンワックスは、難揮発性液体単独での使用時や、従来の逆流防止体組成物で発生する、落下衝撃等による変形、インキ収容管への付着による追従不良、長期保管時の硬化や離油に伴う流動性不良等を抑制し、筆記具に長期間安定した筆記性能を付与できるものである。前記液状ポリエチレンワックスは、環境温度下で液体状態を呈するワックスであり、好ましくは融点が-20°C以下のものが適用される。融点が-20°C以下のものを適用した場合、超低温下であっても硬化することなく、スムースなインキ追従性能を維持できるため、より有用なものとなる。前記液状ポリエチレンワックスはインキ逆流防止体組成物全量に対し1~30重量、好ましくは1.5~15重量の範囲で用いられる。前記液状ポリエチレンワックスの添加量が1重量未満では所望の耐逆流性能及びインキ追従性能を発現し難く、また、30重量を超えると、過剰の液状ポリエチレンワックスがインキ逆流防止体組成物中に存在することにより、インキとの相互作用によってインキとインキ逆流防止体組成物の界面に崩れを生じ易くなる。その他必要に応じて、ゲル化助剤、着色防止性能や逆流防止性能を向上させるためのアルコールやグリコール等の極性溶剤、安定剤として種々の界面活性剤、酸化金属粒子や各種微粒子の添加も可能である。前記インキ逆流防止体組成物はベースオイルとして用いられる難揮発性液体にゲル化剤、液状ポリエチレンワックスを添加し、更に必要に応じて各種添加剤を加え、加熱により均一に溶解し、ディスパー等の攪拌機で均一になるように分散した後、三本ロール、ニーダー、バスケットミル等の分散機で混練することにより得られる。また、必要に応じて遠心脱法等によって脱気することもできる。本発明のインキ逆流防止体のような高粘稠液体の硬さ及び流動性等を測定する簡便な手段としてはスプレッドメーター平行板粘度計があり、その測定値をSM値という。SM値として、20°Cの1分値が20~60mmの範囲にあるインキ逆流防止体が耐衝撃性、逆流防止性及びインキ追従性において良好な特性を示す。SM値の範囲は20~60mmが好ましいが、25~45mmであれば更に好ましい。前記インキ逆流防止体組成物は、ペン先を備えたインキ収容管にインキを充填した後、最後端に充填されるものであり、必要に応じて固体のインキ逆流防止体と併用して配設される。これによりインキ収容管後端からのインキの蒸発を防止し、ペン先を上向きで放置した場合や、衝撃が加わった場合にインキが逆流することを防止するものとなる。前記インキとしては、従来公知の水性又は油性インキが用いられる。前記インキが油性インキの場合、特に25°Cでのインキ粘度が100mPas以上5000mPas以下剪断速度3.5[1/sec]の低粘度乃至中粘度油性インキが好適に用いられる。また、水性インキの場合は、特に剪断減粘性水性インキが好適に用いられる。前記ペン先には、マーキングペンチップやボールペンチップが用いられる。特に、ボールペンチップを用いたボールペン形態での適用が好ましく、例えば、金属製のパイプの先端近傍を外面より内方に押圧変形させたボール抱持部にボールを抱持してなるチップ、或いは、金属材料をドリル等による切削加工により形成したボール抱持部にボールを抱持してなるチップ、或いは、金属製のパイプや金属材料の切削加工により形成したチップに抱持するボールをバネ体により前方に付勢させたもの等を適用できる。また、前記ボールは、超硬合金、ステンレス鋼、ルビー、セラミック等の0.15~1.2mm径程度のものが適用できる。前記インキ収容管は、金属加工体や、ポリエチレン、ポリプロピレン、ポリエチレンテレフタレート等の熱可塑性樹脂からなる成形体が、インキの低蒸発性、生産性の面で好適に用いられる。特に樹脂成形体においては、透明、着色透明、或いは半透明の成形体を用いることにより、外部からインキを視認することが可能であり、特異の意匠効果を与えると共に、インキの色調や残量等を確認できる。前記インキ収容管にはチップを直接連結する他、接続部材を介して前記インキ収容管とチップを連結してもよい。尚、前記インキ収容管は、ボールペン用レフィルの形態として、前記レフィルを軸筒内に収容するものでもよいし、軸筒をインキ収容管として用いて、前記軸筒内に直接インキとインキ逆流防止体を充填してもよい。以下に実施例及び比較例を示すが、本発明はこれらの実施例によって何ら限定されるものではない。尚、表中の実施例、比較例の数字は重量部を表わす。またSM値は、20°Cにおけるスプレッドメーターの1分値を表わす。表中の原料の内容を注番号に従って説明する。1日油株製、商品名:ポリブテン5SH20°C粘度:約20000mPas2日油株製、商品名:ニューグライドU20°C粘度:約600mPas3モービル石油株製、商品名;MobilSHF-40340°C粘度:約400mPas4Shamrock社製、商品名:VERSAFLOWBASE20°C粘度:約900mPas5クラリアントジャパン株製、商品名:セリダスト9615A6千葉製粉株製、商品名:レオパールKLT7楠本化成株製、商品名:ディスパロ6850-20X7日本アエロジル工業株製、商品名:アエロジルR974インキ逆流防止体組成物の作製実施例1,2、比較例1乃至3オイル成分中にゲル化剤を所定量投入してディスパーで撹拌しながら加温し、140°Cになった時点から30分間撹拌した後に加温を停止し、室温で12時間自然放冷した後、三本ロール処理3pass後に遠心脱法することでインキ逆流防止体組成物を得た。実施例3オイル成分中にゲル化剤を所定量投入してディスパー2000rpmで10分間攪拌した後、三本ロール処理3pass後に遠心脱法することでインキ逆流防止体組成物を得た。比較例4オイル成分中にゲル化剤を定量添加して2000rpmで10分間攪拌し、三本ロール処理3pass後に遠心脱法することでインキ逆流防止体組成物を得た。試料ボールペンの作製直径0.5mmの超硬合金製ボールを備えたステンレスパイプチップボールペンチップを先端に嵌着した、内径3.8mmのポリプロピレン製パイプインキ収容管に、20°Cにおける粘度が100mPasの水性赤インキ剪断減粘性顔料インキを0.9g充填し、インキ後端に実施例及び比較例のインキ逆流防止体組成物をそれぞれ0.12g接触配置した後に遠心処理し、キャップ式筆記具外装に組み込むことで試料ボールペンを得た。上記の試料ボールペンを用いて以下の試験を実施し、それぞれの評価基準で評価した。結果を表2に示す。落下衝撃試験前記試料ボールペンをチップ上向き状態で1mの高さから10回落下させ、チップ上向きで24時間放静置した後のインキ逆流防止体組成物の状態を目視で観察した。○:インキ逆流防止体組成物の状態に変化が認められない。×:インキ逆流防止体組成物の形状が著しく崩れ、インキが後方に漏れている。インキ追従性試験前記試料ボールペンについて、筆記荷重100g、筆記角度70度に調整した螺旋式筆記試験機を用いて筆記速度4m/分でインキが無くなるまで筆記試験を行ない、インキに対する追従性を目視により観察した。○:インキ逆流防止体組成物がインキの消費に伴って良好に追従しており、書き切りまで逆流防止体を形成される。×:インキ逆流防止体組成物の追従性が乏しく収容管内壁に付着して残り、途中で逆流防止体が形成できなくなる。経時安定性試験前記試料ボールペンをチップ上向き状態で50°Cの環境下に60日間静置した後、インキ逆流防止体組成物の状態を目視で観察した。○:インキ逆流防止体組成物の状態に変化が認められない。×:インキ逆流防止体組成物の一部が分離してインキ内に浸入している、又は、インキ逆流防止体組成物の一部がインキ収容管後端から流出して筆記具外装内に漏れ出している。"